"式1[式1中、L1は、単結合、-SO2-又は-CO-を表す。A1及びA2は、互いに独立に、置換基を有していてもよいベンゼン環、置換基を有していてもよいナフタレン環又は置換基を有していてもよいキノリン環を表す。]で表される化合物。A1及びA2が、互いに独立に、置換基を有していてもよいベンゼン環である請求項1記載の化合物。前記置換基が、-R1、-OR1、-COR1、-O-COR1、炭素数1~8のフッ化アルキル基、ハロゲノ基、ヒドロキシ基、スルファニル基、スルホ基、カルボキシ基、ニトロ基、ホルミル基、-NHR1及び-NR1R2[ただし、R1及びR2は、炭素数1~8のアルキル基を表す。]からなる群から選ばれる少なくとも1種である請求項1又は2記載の化合物。A1及びA2が、互いに独立に、無置換のベンゼン環又はハロゲノ基を有するベンゼン環である請求項1~3のいずれか一項記載の化合物。請求項1~4のいずれか一項記載の化合物を含む着色組成物。従来から知られる上記の化合物は、耐熱性について十分に満足できるものではなかった。本発明は、以下の[1]~[6]を提供するものである。[1]式1[式1中、L1は、単結合、-SO2-又は-CO-を表す。A1及びA2は、互いに独立に、置換基を有していてもよいベンゼン環、置換基を有していてもよいナフタレン環又は置換基を有していてもよいキノリン環を表す。]で表される化合物。[2]A1が、置換基を有していてもよいベンゼン環である[1]記載の化合物。[3]前記置換基が、-R1、-OR1、-COR1、-O-COR1、炭素数1~8のフッ化アルキル基、ハロゲノ基、ヒドロキシ基、スルファニル基、スルホ基、カルボキシ基、ニトロ基、ホルミル基、-NHR1及び-NR1R2[ただし、R1及びR2は、炭素数1~8のアルキル基を表す。]からなる群から選ばれる少なくとも1種である[1]又は[2]記載の化合物。[4]A1が、無置換のベンゼン環又はハロゲノ基を有するベンゼン環である[1]~[3]のいずれか一項記載の化合物。[5][1]~[4]のいずれか一項記載の化合物を含む着色組成物。本発明の化合物は、耐熱性に優れる。本発明の化合物は、式1で表される化合物以下、化合物1という場合がある。である。[式1中、L1は、単結合、-SO2-又は-CO-を表す。A1及びA2は、互いに独立に、置換基を有していてもよいベンゼン環、置換基を有していてもよいナフタレン環又は置換基を有していてもよいキノリン環を表す。]L1は、単結合、-SO2-又は-CO-を表す。L1は、耐熱性の点で、単結合又は-SO2-であることが好ましい。A1及びA2は、互いに独立に、置換基を有していてもよいベンゼン環、置換基を有していてもよいナフタレン環又は置換基を有していてもよいキノリン環を表す。これらの置換基としては、-R1、-OR1、-COR1、-O-COR1、炭素数1~8のフッ化アルキル基、ハロゲノ基、ヒドロキシ基、スルファニル基、スルホ基、カルボキシ基、ニトロ基、ホルミル基、-NHR1、-NR1R2等が挙げられる。ここで、R1及びR2は、炭素数1~8のアルキル基を表す。R1及びR2における炭素数1~8のアルキル基としては、例えば、メチル基、エチル基、n-プロピル基、n-ブチル基、n-ペンチル基、n-ヘキシル基、n-ヘプチル基、n-オクチル基等の直鎖状アルキル基;イソプロピル基、イソブチル基、sec-ブチル基、イソペンチル基、1-メチルペンチル基、2-メチルペンチル基、3-メチルペンチル基、4-メチルペンチル基、1-エチルブチル基、2-エチルブチル基、1-メチルヘキシル基、2-メチルヘキシル基、3-メチルヘキシル基、4-メチルヘキシル基、5-メチルヘキシル基、1-エチルペンチル基、2-エチルペンチル基、3-エチルペンチル基、1-プロピルブチル基、1-1-メチルエチルブチル基、1-1-メチルエチル-2-メチルプロピル基、1-メチルヘプチル基、2-メチルヘプチル基、3-メチルヘプチル基、4-メチルヘプチル基、5-メチルヘプチル基、6-メチルヘプチル基、1-エチルヘキシル基、2-エチルヘキシル基、3-エチルヘキシル基、4-エチルヘキシル基、1-n-プロピルペンチル基、2-プロピルペンチル基、1-1-メチルエチルペンチル基、1-ブチルブチル基、1-ブチル-2-メチルブチル基、1-ブチル-3-メチルブチル基、1-1,1-ジメチルエチルブチルブチル基、tert-ブチル基、1,1-ジメチルプロピル基、1,1-ジメチルブチル基、1,2-ジメチルブチル基、1,3-ジメチルブチル基、2,3-ジメチルブチル基、1-エチル-2-メチルプロピル基、1,1-ジメチルペンチル基、1,2-ジメチルペンチル基、1,3-ジメチルペンチル基、1,4-ジメチルペンチル基、2,2-ジメチルペンチル基、2,3-ジメチルペンチル基、2,4-ジメチルペンチル基、3,3-ジメチルペンチル基、3,4-ジメチルペンチル基、1-エチル-1-メチルブチル基、1-エチル-2-メチルブチル基、1-エチル-3-メチルブチル基、2-エチル-1-メチルブチル基、2-エチル-3-メチルブチル基、1,1-ジメチルヘキシル基、1,2-ジメチルヘキシル基、1,3-ジメチルヘキシル基、1,4-ジメチルヘキシル基、1,5-ジメチルヘキシル基、2,2-ジメチルヘキシル基、2,3-ジメチルヘキシル基、2,4-ジメチルヘキシル基、2,5-ジメチルヘキシル基、3,3-ジメチルヘキシル基、3,4-ジメチルヘキシル基、3,5-ジメチルヘキシル基、4,4-ジメチルヘキシル基、4,5-ジメチルヘキシル基、1-エチル-2-メチルペンチル基、1-エチル-3-メチルペンチル基、1-エチル-4-メチルペンチル基、2-エチル-1-メチルペンチル基、2-エチル-2-メチルペンチル基、2-エチル-3-メチルペンチル基、2-エチル-4-メチルペンチル基、3-エチル-1-メチルペンチル基、3-エチル-2-メチルペンチル基、3-エチル-3-メチルペンチル基、3-エチル-4-メチルペンチル基、1-プロピル-1-メチルブチル基、1-プロピル-2-メチルブチル基、1-プロピル-3-メチルブチル基、1-1-メチルエチル-1-メチルブチル基、1-1-メチルエチル-2-メチルブチル基、1-1-メチルエチル-3-メチルブチル基、1,1-ジエチルブチル基、1,2-ジエチルブチル基等の分枝鎖状アルキル基が挙げられる。炭素数1~8のフッ化アルキル基としては、例えば、フルオロメチル基、トリフルオロメチル基、フルオロエチル基、ペンタフルオロエチル基、ペルフルオロプロピル基、ペルフルオロブチル基、ペルフルオロペンチル基、ペルフルオロヘキシル基、ペルフルオロへプチル基、ペルフルオロオクチル基等が挙げられる。-OR1としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。-COR1としては、例えば、アセチル基、プロピオニル基、ブチリル基、バレリル基、ピバロイル基等が挙げられる。-O-COR1としては、例えば、アセチルオキシ基、プロピオニルオキシ基、ブチリルオキシ基、バレリルオキシ基、ピバロイルオキシ基等が挙げられる。-NHR1としては、例えば、N-メチルアミノ基、N-エチルアミノ基、N-プロピルアミノ基、N-ブチルアミノ基、N-ペンチルアミノ基、N-オクチルアミノ基等が挙げられる。-NR1R2としては、例えば、N,N-ジメチルアミノ基、N,N-ジエチルアミノ基、N,N-ジプロピルアミノ基、N,N-ジブチルアミノ基、N-ブチル-N-メチルアミノ基、N,N-ジオクチルアミノ基等が挙げられる。ハロゲノ基としては、フルオロ基、クロロ基、ブロモ基、ヨード基等が挙げられ、好ましくはクロロ基である。化合物1中におけるで表される基としては、下記式q-1~式q-46で表される基等が挙げられる。好ましくは、式q-1、式q-24、式q-26、式q-30、式q-31、式q-33、式q-35及び式q-36で表される基が挙げられる。化合物1の製造が容易であるため、と、とは、同じ構造であることが好ましい。化合物1としては、例えば、化合物1-1~化合物1-138等が挙げられる。尚、Q1は、を表し、Q2は、を表す。表1中、Q1欄及びQ2欄は、上記に例示した基の式の番号を記す。化合物1は、式Xで表される化合物と、式Y1で表される化合物及び式Y2で表される化合物とを有機溶媒中で反応させることにより、製造することができる。[式X、式Y1及び式Y2中、L1、A1及びA2は、上記と同じ意味を表す。]反応に用いる有機溶媒としては、N-メチルピロリドン、1,3-ジメチル-2-イミダゾリジノン、スルホラン、N,N-ジメチルホルムアミド,N,N-ジメチルアセトアミド及びこれらの混合溶媒が挙げられる。有機溶媒の使用量は、溶媒の種類によって異なるが、式Xで表される化合物1質量部に対して、3~50質量部が好ましく、5~20質量部がより好ましい。式Y1で表される化合物及び式Y2で表される化合物の合計使用量は、式Xで表される化合物の使用量1モルに対して、2~8モルが好ましく、3~5モルがより好ましい。反応温度は、150~250°Cが好ましく、180~220°Cがより好ましい。反応時間は、5~72時間が好ましく、8~24時間がより好ましい。反応終了後、反応液を化合物1の貧溶媒と混合し、析出物をろ取することにより、化合物1を得ることができる。貧溶媒としては、例えば、アセトニトリル、酢酸エチル、テトラヒドロフラン、ジエチルエーテルが挙げられる。貧溶媒の使用量は、反応液1質量部に対して、好ましくは1~50質量部、より好ましくは5~20質量部である。ろ過により得られた析出物は、アルコール溶媒などで洗浄し、次いで乾燥することが好ましい。また必要に応じて、再結晶などの公知の手法によってさらに精製してもよい。洗浄に用いるアルコール溶媒としては、メタノール、エタノール、イソプロピルアルコール等が挙げられる。かくして得られた本発明の化合物は、耐熱性が高いことから、特に、液晶表示装置などの表示装置のカラーフィルタに用いられる着色剤として有用である。本発明の着色組成物は、着色剤以下着色剤Aという場合があるとして本発明の化合物を含み、さらに樹脂Bを含むことが好ましい。本発明の着色組成物は、さらに重合性化合物C、重合開始剤D及び溶剤Eからなる群から選ばれる少なくとも1種を含むことがより好ましい。着色剤Aは、本発明の化合物のほかに、さらに顔料及び/又は染料ただし、本発明の化合物とは異なるを含んでいてもよい。前記染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse、又はバットVatに分類されている染料等が挙げられる。より具体的には、以下のようなカラーインデックスC.I.番号の染料が挙げられるが、これらに限定されるわけではない。中でも、有機溶剤可溶性染料が好ましい。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。前記顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されるわけではない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び、264;C.I.ピグメントバイオレット14、19、23、29、32、33、36、37及び38;C.I.ピグメントグリーン7、10、15、25、36、47及び58等。着色剤Aの含有量は、着色組成物中の固形分に対して、好ましくは5~60質量である。ここで、固形分とは、着色組成物中の、溶剤を除く成分の合計をいう。着色剤A中に含まれる本発明の化合物の含有量は、好ましくは3~100質量である。これらの染料及び顔料は、それぞれ単独でも2種以上を組み合わせて本発明の化合物と共に用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色組成物の固形分に対して、好ましくは7~65質量であり、より好ましくは13~60質量である。重合性化合物Cは、重合開始剤Dから発生した活性ラジカル、酸等によって重合しうる化合物であれば、特に限定されるものではない。例えば、重合性のエチレン性不飽和結合を有する化合物等が挙げられる。前記の重合性化合物Cとしては、重合性基を3個以上有する重合性化合物であることが好ましい。重合性基を3以上有する重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。これらの重合性化合物は、単独でも2種以上を組み合わせて用いてもよい。重合性化合物Cの含有量は、着色組成物の固形分に対して、5~65質量であることが好ましく、より好ましくは10~60質量である。前記の重合開始剤Dとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム系化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。これらの重合開始剤は、単独でも2種以上を組み合わせて用いてもよい。重合開始剤Dの含有量は、樹脂B及び重合性化合物Cの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Eとしては、本発明の化合物を溶解又は分散可能なものであれば、特に限定されず、例えば、エーテル類、芳香族炭化水素類、ケトン類、アルコール類、エステル類、アミド類等が挙げられる。前記のエーテル類としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素類としては、例えば、ベンゼン、トルエン、キシレン、メシチレン等が挙げられる。前記のケトン類としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール類としては、例えば、メタノール、エタノール、プロパノール、ブタノール、ヘキサノール、シクロヘキサノール、エチレングリコール、グリセリン等が挙げられる。前記のエステル類としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド類としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色組成物における溶剤Eの含有量は、着色組成物に対して、好ましくは70~95質量であり、より好ましくは75~90質量である。本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、高い耐熱性を示すことから、特に、液晶表示装置等の表示装置のカラーフィルタに用いられる着色剤として有用である。また、本発明の着色組成物は、カラーフィルタをその構成部品の一部として備える表示装置例えば、公知の液晶表示装置、有機EL装置等、固体撮像素子等の種々の着色画像に関連する機器に、公知の態様で利用することができる。次に実施例を挙げて、本発明をさらに具体的に説明する。例中、含有量ないし使用量を表す及び部は、特記ない限り、質量基準である。以下の実施例において、化合物の構造は、元素分析VARIOEL;エレメンタール製で確認した。実施例1式X-1で示される化合物東京化成工業株製7.00部にスルホラン53.26部を加えた後、180°Cに加熱して、溶解させた。溶解を確認後、キナルジン東京化成工業株11.19部を加え200°Cで9時間還流させて、反応させた。反応終了後、反応溶液をアセトニトリル500部に注ぎ、沈殿物をろ取した。得られた沈殿物をそれぞれエタノール500部で2回、ジメチルスルホキシド500部で2回リパルプし、黄色固体を得た。該黄色固体を減圧下60°Cで乾燥し、式1-1で表される化合物以下化合物1-1という場合があるを4.5部得た。式1-1で表される化合物の同定;元素分析C7084H328N475S509実施例2式X-1で示される化合物7.00部にスルホラン53.26部を加えた後、18°Cに加熱して、溶解させた。溶解を確認後、8-クロロキナルジン13.88部を加え200°Cで9時間還流させた。反応終了後、反応溶液をアセトニトリル500部に注ぎ、沈殿物をろ取した。得られた沈殿物をそれぞれエタノール500部で2回、ジメチルスルホキシド500部で2回リパルプし、黄色固体を得た。該黄色固体を減圧下60°Cで乾燥し、式1-26で表される化合物以下化合物1-26という場合があるを8.15部得た。式1-26で表される化合物の同定;元素分析C63.3H28N38Cl10.2S50実施例3式X-2で示される化合物東京化成工業株製10.0部にスルホラン92.65部を加えた後、180°Cに加熱して、溶解させた。溶解を確認後、キナルジン24.15部を加え200°Cで9時間還流させた。反応終了後、反応溶液をアセトニトリル500部に注ぎ、沈殿物をろ取した。得られた沈殿物をそれぞれエタノール500部で2回、ジメチルスルホキシド500部で2回リパルプし、黄色固体を得た。該黄色固体を減圧下60°Cで乾燥し、式1-47で表される化合物以下化合物1-47という場合があるを13.5部得た。式1-47で表される化合物の同定;元素分析C79.97H368N5.31実施例4式X-2で示される化合物7.0部にスルホラン64.86部を加えた後、180°Cに加熱して、溶解させた。溶解を確認後、8-クロロキナルジン16.90部を加え200°Cで9時間還流させた。反応終了後、反応溶液をアセトニトリル500部に注ぎ、沈殿物をろ取した。得られた沈殿物をそれぞれエタノール500部で2回、ジメチルスルホキシド500部で2回リパルプし、黄色固体を得た。該黄色固体を減圧下60°Cで乾燥し、式1-72で表される化合物以下化合物1-72という場合があるを9.0部得た。式1-72で表される化合物の同定;元素分析C68.5H30N3.6Cl10.4耐熱性評価実施例で得られた化合物について、示差熱熱重量同時測定装置EXSTARTG/DTA6200R;エスアイアイナノテクノロジー株製を用いて示差走査熱量測定を行い、重量減少率が10となる温度T10を求めた。結果を表2に示す。表2中、化合物R-1は、C.I.AcidYellow3東京化成工業株製である。実施例5着色組成物の調製A着色剤:化合物1-1:実施例1で合成した化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア651;BASF社製15部E-1溶剤:プロピレングリコールモノメチルエーテル680部を混合して着色組成物を得る。カラーフィルタの作製ガラス上に、上記で得た着色組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。実施例6実施例1で合成した化合物I-1を、実施例2で合成した化合物I-26に代える以外は、実施例5と同様にして、着色組成物及びカラーフィルタを得る。実施例7実施例1で合成した化合物I-1を、実施例3で合成した化合物I-47に代える以外は、実施例5と同様にして、着色組成物及びカラーフィルタを得る。実施例8実施例1で合成した化合物I-1を、実施例4で合成した化合物I-72に代える以外は、実施例5と同様にして、着色組成物及びカラーフィルタを得る。表2の結果から、本発明の化合物は高い耐熱性を示すことがわかる。当該化合物を含む着色組成物は、熱による劣化が少なく、耐久性の高いカラーフィルタを作製することが可能である。"